(57)【要約】【課題】通常の上質紙、画用紙、コピー用紙等の紙類はもちろん、アート紙、コート紙、牛乳パック、ＰＥＴ等プラスチック、金属、ガラス、ホワイトボード等の平滑な非吸収面にも滑らかに、濃く描画することが可能で、かつ、描画後、これら描画した面を水を含ませた筆等でなぞることで、容易、均一に描画面が溶解し、水彩絵具のような描画面が得られ、かつ、十分な強度、滑らかな書き味を有する水溶性固形描画材を提供する。【解決手段】少なくとも、炭素数１２〜３０の二塩基酸及びその誘導体から選ばれる１種以上と、ワックスとして融点４５〜８５℃であり、かつ、ＨＬＢ価１２以上の界面活性剤と、樹脂と、着色材と、体質材とを含有してなることを特徴とする水溶性固形描画材。【選択図】なし【特許請求の範囲】
【請求項１】
少なくとも、炭素数１２〜３０の二塩基酸及びその誘導体から選ばれる１種以上と、ワックスとして融点４５〜８５℃であり、かつ、ＨＬＢ１２以上の界面活性剤と、樹脂と、着色材と、体質材とを含有してなることを特徴とする水溶性固形描画材。
【請求項２】
炭素数１２〜３０の二塩基酸及びその誘導体が下記式（Ｉ）で示される二塩基酸及びその誘導体であることを特徴とする請求項１記載の水溶性固形描画材。
［化１］
Ｒ２ＯＯＣ−Ｒ１−ＣＯＯＲ３        ………（Ｉ）
〔上記式（Ｉ）中のＲ１は炭素数１２〜２８の直鎖状又は分岐鎖状のアルキレン基又はアルケニレン基であり、Ｒ２及びＲ３は同一であっても異なっていてもよく、水素原子、炭素数１〜８のアルキル基、アルカリ金属、アミン塩、エポキシ基、フェニル基、グリセリンである。〕
【請求項３】
炭素数１２〜３０の二塩基酸及びその誘導体が炭素数１２〜３０の長鎖二塩基酸ジクリシジルエステルであることを特徴とする請求項１記載の水溶性固形描画材。
【請求項４】
炭素数１２〜３０の二塩基酸及びその誘導体の融点が７０℃以下であることを特徴とする請求項１〜３の何れか一つに記載の水溶性固形描画材。
【請求項５】
炭素数１２〜３０の二塩基酸及びその誘導体の含有量が、水溶性固形描画材全量に対して、１〜１２質量％の範囲であることを特徴とする請求項１〜４の何れか一つに記載の水溶性固形描画材。
【請求項６】
ワックスとして融点４５〜８５℃であり、かつ、ＨＬＢ１２以上の界面活性剤が全ワックス中に、５０質量％以上含有されていることを特徴とする請求項１〜５の何れか一つに記載の水溶性固形描画材。
【請求項７】
炭素数１２〜３０の二塩基酸及びその誘導体から選ばれる少なくとも１種（Ａ）と、水溶性固形描画材に含有される全ワックス（Ｂ）との質量比（Ａ）：（Ｂ）が、２．５：１００〜１８：１００の範囲であることを特徴とする請求項１〜６の何れか一つに記載の水溶性固形描画材。
【請求項８】
樹脂は、水に完全溶解する水溶性樹脂であることを特徴とする請求項１〜７の何れか一つに記載の水溶性固形描画材。
【請求項９】
水溶性樹脂は、乾燥時融点または軟化点が１００℃以下であることを特徴とする請求項８に記載の水溶性固形描画材。
【発明の詳細な説明】
【技術分野】
【０００１】
本発明は、主として、木軸色鉛筆、紙または鉛筆用削り器で切削可能なシートで巻いた鉛筆またはクレヨン、鉛筆用削り器で切削可能な外層容器に水溶性固形描画材を装填した色鉛筆またはクレヨン、あるいは単純に水溶性固形描画材のみで構成して使用する水溶性固形描画材に関する。その中でも、特に、アート紙、コート紙、牛乳パック、ＰＥＴ等のプラスチック、金属、ガラス、ホワイトボード等の平滑な非吸収面にも濃く描画することが可能で、かつ、描画後、これら描画した面を水を含ませた筆等でなぞることで、容易、均一に描画面が溶解し、水彩絵具のような描画面が得られ、かつ、十分な強度、滑らかな書き味を有する水溶性固形描画材に関する。
【背景技術】
【０００２】
従来の水溶性固形描画材は、これまでも様々な発明などが公開され、実際に製品として発売されてきている。
代表的なものとしては、非水系ワックス、樹脂、顔料、体質材からなる従来の非水性固形描画材の配合物を、必要に応じて、前記非水系ワックスを界面活性剤またはポリエチレングリコールに置き換えてワックスとして使用したり、樹脂を水溶性樹脂に置き換えてなる水溶性固形描画材（例えば、特許文献１、２参照）などが知られている。
【０００３】
また、１）少なくとも着色剤と界面活性剤とからなる水溶性固形描画材であって、融点５５℃未満の界面活性剤及び融点５５℃以上の界面活性剤をそれぞれ１種以上組み合わせて２種以上用いることを特徴とする水溶性固形描画材（例えば、特許文献３参照）、２）少なくとも顔料とワックスと常温で固体の界面活性剤とフィトステロールとを含有する水溶性固形描画材（例えば、特許文献４照）、３）少なくとも着色剤とスルホン酸変性ポリ酢酸ビニル及び脂肪酸金属塩とからなることを特徴とする水溶性固形描画材（例えば、特許文献５参照）が知られている。
【０００４】
しかしながら、これらの水溶性固形描画材は、平滑面に筆記する場合、滑って摩耗しにくいため、アート紙、コート紙、牛乳パック、ＰＥＴ等プラスチック、金属、ガラス、ホワイトボードに描画する場合、描画することができない点、または不十分な点などに課題がある。
また、水溶性クレヨンと称する製品も販売されているが、いずれも低融点材料、または常温液体オイル等で軟質化しているため、アート紙、コート紙、牛乳パック、ＰＥＴ等プラスチック、金属、ガラス、ホワイトボード等の平滑な非吸収面に描画する場合、滑ってしまい、濃い描線が得られず、オイルの撥水性のため、描画面の溶解性が不十分であることに課題がある。
【先行技術文献】
【特許文献】
【０００５】
【特許文献１】特開平３−１５３７７８号公報（特許請求の範囲、実施例等）
【特許文献２】特開２００２−２０１３９９号公報（特許請求の範囲、実施例等）
【特許文献３】特開２００４−３５２７３４号公報（特許請求の範囲、実施例等）
【特許文献４】特開２００９−１３２８２２号公報（特許請求の範囲、実施例等）
【特許文献５】特開２０１０−１２６７０５号公報（特許請求の範囲、実施例等）
【発明の概要】
【発明が解決しようとする課題】
【０００６】
本発明は、上記従来技術の課題に鑑み、これを解消しようとするものであり、十分な強度、滑らかな書き味を有し、特に、アート紙、コート紙、牛乳パック、ＰＥＴ等のプラスチック、金属、ガラス、ホワイトボード等の平滑な非吸収面にも濃く描画することが可能で、かつ、描画後、これら描画した面を水を含ませた筆等でなぞることで、容易に、かつ、均一に描画面が溶解し、水彩絵具のような描画面が得られる水溶性固形描画材を提供することを目的とする。
【課題を解決するための手段】
【０００７】
本発明者らは、上記従来の課題等を解決するために、鋭意研究を行った結果、少なくとも特定の二塩基酸及びその誘導体から選ばれる１種以上と、ワックスとして特定物性の界面活性剤と、水溶性樹脂と、着色材と、体質材とを含有せしめることで、上記目的の水溶性固形描画材が得られることを見出し、本発明を完成するに至ったのである。
【０００８】
すなわち、本発明は、次の（１）〜（９）に存する。
（１）  少なくとも、炭素数１２〜３０の二塩基酸及びその誘導体から選ばれる１種以上と、ワックスとして融点４５〜８５℃であり、かつ、ＨＬＢ１２以上の界面活性剤と、樹脂と、着色材と、体質材とを含有してなることを特徴とする水溶性固形描画材。
（２）  炭素数１２〜３０の二塩基酸及びその誘導体が下記式（Ｉ）で示される二塩基酸及びその誘導体であることを特徴とする上記（１）記載の水溶性固形描画材。
［化１］
Ｒ２ＯＯＣ−Ｒ１−ＣＯＯＲ３        ………（Ｉ）
〔上記式（Ｉ）中のＲ１は炭素数１２〜２８の直鎖状又は分岐鎖状のアルキレン基又はアルケニレン基であり、Ｒ２及びＲ３は同一であっても異なっていてもよく、水素原子、炭素数１〜８のアルキル基、アルカリ金属、アミン塩、エポキシ基、フェニル基、グリセリンである。〕
（３）  炭素数１２〜３０の二塩基酸及びその誘導体が炭素数１２〜３０の長鎖二塩基酸ジクリシジルエステルであることを特徴とする上記（１）記載の水溶性固形描画材。
（４）  炭素数１２〜３０の二塩基酸及びその誘導体の融点が７０℃以下であることを特徴とする上記（１）〜（３）の何れか一つに記載の水溶性固形描画材。
（５）  炭素数１２〜３０の二塩基酸及びその誘導体の含有量が、水溶性固形描画材全量に対して、１〜１２質量％の範囲であることを特徴とする上記（１）〜（４）の何れか一つに記載の水溶性固形描画材。
（６）  ワックスとして融点４５〜８５℃であり、かつ、ＨＬＢ１２以上の界面活性剤が全ワックス中に、５０質量％以上含有されていることを特徴とする上記（１）〜（５）の何れか一つに記載の水溶性固形描画材。
（７）  炭素数１２〜３０の二塩基酸及びその誘導体から選ばれる少なくとも１種（Ａ）と、水溶性固形描画材に含有される全ワックス（Ｂ）との質量比（Ａ）：（Ｂ）が、２．５：１００〜１８：１００の範囲であることを特徴とする上記（１）〜（６）の何れか一つに記載の水溶性固形描画材。
（８）  樹脂は、水に完全溶解する水溶性樹脂であることを特徴とする上記（１）〜（７）の何れか一つに記載の水溶性固形描画材。
（９）  樹脂は、乾燥時融点または軟化点が１００℃以下であることを特徴とする上記（１）〜（８）の何れか一つに記載の水溶性固形描画材。
【発明の効果】
【０００９】
本発明によれば、十分な強度、滑らかな書き味を有し、特に、アート紙、コート紙、牛乳パック、ＰＥＴ等プラスチック、金属、ガラス、ホワイトボード等の平滑な非吸収面にも濃く描画することが可能で、かつ、描画後、これら描画した面を水を含ませた筆等でなぞることで、容易に、かつ、均一に描画面が溶解し、水彩絵具のような描画面が得られる水溶性固形描画材提供される。
【発明を実施するための形態】
【００１０】
以下に、本発明の実施形態を詳しく説明する。
本発明の水溶性固形描画材は、少なくとも、炭素数１２〜３０の二塩基酸及びその誘導体から選ばれる１種以上と、ワックスとして融点４５〜８５℃であり、かつ、ＨＬＢ１２以上の界面活性剤と、樹脂と、着色材と、体質材とを含有してなることを特徴とするものである。
【００１１】
本発明に用いる炭素数１２〜３０の二塩基酸及びその誘導体から選ばれる少なくとも１種は、平滑面にも滑らかに描画でき、かつ、十分な強度を発揮せしめる成分となるものであり、炭素数１２〜３０の二塩基酸及びその誘導体の範疇に含まれるものであれば、特に制限なく、いずれも使用できる。
用いることができる炭素数１２〜３０の二塩基酸及びその誘導体としては、例えば、下記式（Ｉ）で示される二塩基酸及びその誘導体、炭素数１２〜３０の長鎖二塩基酸ジクリシジルエステルなどが挙げられる。
［化２］
Ｒ２ＯＯＣ−Ｒ１−ＣＯＯＲ３        ………（Ｉ）
〔上記式（Ｉ）中のＲ１は炭素数１２〜２８の直鎖状又は分岐鎖状のアルキレン基又はアルケニレン基であり、Ｒ２及びＲ３は同一であっても異なっていてもよく、水素原子、炭素数１〜８のアルキル基、アルカリ金属、アミン塩、エポキシ基、フェニル基、グリセリンである。〕
【００１２】
上記式（Ｉ）中、Ｒ１は炭素数１０〜２８、好ましくは、１４〜２４の直鎖状又は分岐鎖状のアルキレン基又はアルケニレン基である。分岐鎖を有する場合、分岐鎖は炭素数１〜８のアルキル基（メチル基、エチル基など）、置換あるいは未置換のアリール基、エポキシ基、グリセリンが好ましい。
直鎖状又は分岐鎖状のアルキレン基では、「−（ＣＨ２）１０−」〜「−（ＣＨ２）２８−」までの直鎖状の各種、分岐鎖状の場合は「−ＣＨ〔（Ａ）ｍ〕−（ＣＨ２）ｎ−ＣＨ〔（Ｂ）ｍ〕−」（式中、Ａ，Ｂは同一又は異なるアルキル基、２ｍ＋ｎは炭素数１０〜２８）、「−（ＣＨ２）ｘ−ＣＨ〔（Ａ）ｍ〕−（ＣＨ２）ｎ−ＣＨ〔（Ｂ）ｍ〕−（ＣＨ２）ｙ−」（式中、Ａ，Ｂは同一又は異なるアルキル基、２ｍ＋ｎ＋ｘ＋ｙは炭素数１０〜２８）などが挙げられ、直鎖状のアルケニレン基としては、「−（ＣＨ２）ｘ−Ｃ＝（ＣＨ２）ｙ−Ｃ＝Ｃ−（ＣＨ２）ｚ−」（式中、ｘ＋ｙ＋ｚは炭素数１０〜２８）、分岐鎖状の場合は「−（ＣＨ２）ｘ−Ｃ〔（Ａ）ｍ〕＝ＣＨ−（ＣＨ２）ｙ−ＣＨ＝Ｃ〔（Ａ）ｍ〕−（ＣＨ２）ｚ−」（式中、Ａ，Ｂは同一又は異なるアルキル基、２ｍ＋ｘ＋ｙ＋ｚは炭素数１０〜２８）などが挙げられる。
また、式（Ｉ）中、Ｒ２及びＲ３は同一であっても異なっていてもよく、水素原子、炭素数１〜８のアルキル基、リチウム（Ｌｉ）、ナトリウム（Ｎａ）、カリウム（Ｋ）などのアルカリ金属、アンモニウム塩、アルキルアミン塩、四級アンモニウム塩、アルカノールアミン塩などのアミン塩、エポキシ基、フェニル基、グリセリンなどが挙げられる。
上記式（Ｉ）で示される二塩基酸及びその誘導体は、既知であり、その製造方法も知られており、各種製造法により得たものを用いることができ、また、市販品があれば、市販品を用いることができる。
【００１３】
本発明に用いることができる上記式（Ｉ）で示される二塩基酸及びその誘導体としては、例えば、ドデカン二酸、オクタデカン二酸、エイコサン二酸、オクタコサン二酸、エイコサン二酸ジメチル、８−エチルオクタデカン二酸、８，１３−ジメチルエイコサン二酸、８，１２−エイコサジエン二酸ジメチル、８，１３−ジメチル−８，１２−エイコサジエン二酸ビス（オキシラニルメチル）エステル、日本酸グリセリドなどの少なくとも１種（各単独、または２種以上の混合物）が挙げられ、特に好ましくは、８−エチルオクタデカン二酸、８，１２−エイコサジエン二酸ジメチル、日本酸グリセリドである。なお、日本酸は炭素数２０（Ｃ２０）、２２（Ｃ２２）の二塩基酸（混合物）であり、日本酸グリセリドは２分子のグリセリンに二塩基酸（日本酸）が橋かけ的に結合した二分子型グリセリドであり、その合成法などは既知である。
【００１４】
本発明に用いる長鎖二塩基酸ジグリシジルエステルは、主鎖が炭素数１２〜３０、好ましくは、炭素数１４〜２４の長鎖脂肪族二塩基酸のジグリシジルエステルであることが望ましく、炭素数１６〜２２の長鎖脂肪族二塩基酸のジグリシジルエステルであることがさらに好ましい。
脂肪族二塩基酸は、飽和脂肪族二塩基酸であってもよく、不飽和脂肪族二塩基酸であってもよい。また、直鎖の脂肪族二塩基酸であってもよく、分岐を有する脂肪族二塩基酸であってもよい。分岐を有する場合、分岐は炭素数１〜８の低級アルキル基（メチル基、エチル基など）、置換あるいは未置換のアリール基、エポキシ基が好ましい。
これらの長鎖二塩基酸ジグリシジルエステルは、既知であり、その製造方法も知られており、各種製造法により得たものを用いることができ、また、市販品があれば、市販品を用いることができる。
【００１５】
好ましい炭素数１２〜３０の長鎖二塩基酸ジグリシジルエステルとしては、例えば、ドデカン二酸ビス（２，３−エポキシプロピル）、エイコサ二酸ビス（２，３−エポキシプロピル）、８，１２−イコサジエン二酸ビス（２，３−エポキシプロピル）、７−エチルオクタデカン二酸ビス（２，３−エポキシプロピル）、１２−ビニル−８−オクタデセン二酸ビス（２，３−エポキシプロピル）、８，１１−ジメチル−７，１１−オクタデカジエン−１，１８−ジカルボン酸ビス（２，３−エポキシプロピル）、８，９−ジフェニルヘキサデカン二酸ビス（２，３−エポキシプロピル）などの少なくとも１種が挙げられる。
【００１６】
本発明に用いる上記炭素数１２〜３０の二塩基酸及びその誘導体は、本発明の効果の更なる発現、より平滑な被描画面を描画せしめる点から、好ましくは、融点が７０℃以下、更に好ましくは、６０℃以下であるものが望ましい。なお、本発明に用いる上記炭素数１２〜３０の二塩基酸及びその誘導体は、常温液体でも従来固形描画材に使用されてきたオイル等の液体物のように、含有することで平滑面への描画時に上滑りすることが無く、逆に着色性が向上するので、強度低下しない範囲で常温液体、常温ペースト状でも使用可能である。
【００１７】
本発明に用いる上記炭素数１２〜３０の二塩基酸及びその誘導体から選ばれる少なくとも１種の含有量は、固形描画材全量に対して、１〜１２質量％（以下、単に「％」という）の範囲であることが好ましく、更に好ましくは、１〜１０％であることが望ましい。
この含有量が、１％未満であると、着色性向上効果などを含む本発明の効果を発現せず、一方、１２％を超えても、それ以上着色性向上効果を含む本発明の効果は向上せず、書き味が悪くなるためである。
【００１８】
本発明に用いる樹脂は、従来、非焼成色鉛筆芯や固形描画材に使用されてきたものであれば、特に限定されず、例えば、ポリエチレンオキシド、ポリエチレンオキシド−ポリプロピレンオキシド共重合体、水溶性ナイロン、カルボキシメチルセルロース又はその塩、メチルセルロース、ポリビニルアルコール、デンプン、アラビアガム、トラカントガム、グアーガム等の合成、天然の水溶性樹脂、ロジン及び／又はロジンのグリセリンエステル等のロジン変成物、エチルセルロース、ポリビニルブチラール等のポリビニルアセタール樹脂、ポリエチレン、ポリプロピレン、ポリスチレン、セルロイド、ジアリルフタレート（ＤＡＰ）樹脂、エポキシ樹脂等のいずれも使用できる。また、これらは、化成品、天然物を区別することなく、単独、または２種以上混合して用いることも可能である。
【００１９】
また、非水溶性樹脂は、描画面の溶解性低下原因となるので、水溶性樹脂を主に使うことが望ましいが、本発明の水溶性固形描画材の保管時吸湿を抑制する等の目的で、公知の、ロジン及びその変成物、テルペン樹脂及びその変性物、石油樹脂、マレイン酸樹脂及びその誘導体、クマロン・インデン樹脂及びその誘導体、イソプレン系樹脂、エチルセルロース、ポリビニルアセタール樹脂、ポリエチレン、ポリプロピレン、ポリスチレン等の非水溶性樹脂を適宜混合することも可能である。
なお、上記「主に使用する」とは、樹脂以外材料の配合量から、一概に言及できないが、概ね樹脂中に水溶性樹脂は７０％以上である。また、本発明において、水溶性樹脂は、水に完全溶解（１００％溶解）するものをいう。
【００２０】
また、用いることができる上記水溶性樹脂の中で、カルボキシメチルセルロース又はその塩、メチルセルロース、ポリビニルアルコール、デンプン、アラビアガム、トラカントガム、グアーガム等は乾燥時熱可塑性を有さなかったり、軟化点、融点が高いので、他の二塩基酸及びその誘導体、界面活性剤、顔料、体質材と混合する際、水を加えて樹脂を溶解する必要があるため、成形後、水分を除去する必要がある。しかし、水溶性固形描画材の直径が５ｍｍ以上太いと内部の水分を除去しにくいので、その場合は、乾燥時融点または軟化点が１００℃以下であるポリエチレンオキシド、ポリエチレンオキシド−ポリプロピレンオキシド共重合体、水溶性ナイロン等に代表される水溶性樹脂を選択することが望ましい。
【００２１】
これらの樹脂の含有量は、それぞれの強度、硬度等品質が異なるため、一概にその範囲を限定できないが、水溶性固形描画材全量に対して、２〜３５％の範囲内で調整される。
これらの樹脂の含有量が、２％未満であると、芯体骨格を形成する効果が無く、一方、３５％を超えて上回ると、硬く、また平滑面での定着性が劣り着色が不十分となることがある。
【００２２】
本発明においては、アート紙、コート紙、牛乳パック、ＰＥＴ等プラスチック、金属、ガラス、ホワイトボード等の平滑な非吸収面に対して濃描け、かつ、良好に水で溶けるという性質の両立の点から、融点４５〜８５℃であり、かつＨＬＢ１２以上の界面活性剤をワックスとして用いるものである。
用いることができる融点４５〜８５℃であり、かつＨＬＢ１２以上の界面活性剤としては、例えば、ポリオキシエチレンオレイルエーテル、ポリオキシエチレンステアリルエーテル、ポリオキシエチレンセチルエーテル、ポリオキシエチレンベヘニルエーテル等のポリオキシエチレンアルキルエーテル、モノステアリン酸ポリエチレングリコール（モノステアリン酸ＰＥＧ）等のポリエチレングリコール脂肪酸エステル、ポリオキシエチレン硬化ヒマシ油の少なくとも１種が挙げられる。
また、多色化のため着色材に耐久性が低い有機顔料を使用することを想定すると、本発明で用いる界面活性剤は非イオン型であることが好ましく、上記ポリオキシエチレンオレイルエーテル、ポリオキシエチレンステアリルエーテル、ポリオキシエチレンセチルエーテル、ポリオキシエチレンベヘニルエーテル等のポリオキシエチレンアルキルエーテル、モノステアリン酸ポリエチレングリコール（モノステアリン酸ＰＥＧ）等のポリエチレングリコール脂肪酸エステル、ポリオキシエチレン硬化ヒマシ油などの使用が望ましい。
なお、本発明における「ＨＬＢ値」は、川上法〔ＨＬＢ値＝７＋１１．７ｌｏｇ（ＭＷ／ＭＯ）、ＭＷ：親水部分の分子量、ＭＯ：親油部分の分子量〕から求めることができる。
【００２３】
本発明では、上記融点４５〜８５℃であり、かつＨＬＢ１２以上の界面活性剤をワックスとして用いるものであるが、溶解性、強度、書き味調整のため、融点４５〜８５℃であり、かつＨＬＢ１２以上の範囲から外れる界面活性剤、および非水系ワックスを本発明の効果を損なわない範囲で含有してもよいものである。
ただし、ＨＬＢ１２未満の界面活性剤を用いる場合も書き味、着色性の点で、融点が８５℃以下であることが望ましい。
【００２４】
用いることができる非水系ワックスを、例示すると、一般的に固形描画材に使用されているものであれば、従来公知のカスターワックス、モクロウ、ウルシロウ、ヤマウルシロウ、モンタンワックス、牛脂硬化油、トリグリセリン脂肪酸エステル、ペンタエリスリトール脂肪酸エステル、マイクロクリスタリンワックス、カルナバワックス、キャンデリラワックス、ライスワックス、パラフィンワックス、マイクロクリスタリンワックス、オゾケライト、フィッシャー・トロプシュワックス、ポリエチレンワックス、ポリプロピレンワックス、ケトンワックス、各種脂肪酸アミド等、いずれも使用できる。
また、上記非水系ワックス以外の融点が４５℃を下回るＨＬＢ１２以上の界面活性剤、例えば、ポリオキシエチレンヤシ油脂肪酸ソルビタンや、ＨＬＢ価１２未満の界面活性剤、例えば、プロピレングリコール脂肪酸エステル、グリセリン脂肪酸エステル、ポリオキシエチレンソルビットミツロウなども使用でき、更に、ホホバ油、スピンドル油、流動パラフィン、スクワラン、スクワレン、α−オレフィンオリゴマー、シリコーン油等の天然または合成油等も強度、書き味調整のため、目標品質を維持する範囲など本発明の効果を損なわない範囲で使用できる。
更には、水溶性ワックスに分類されるポリエチレングリコールも適宜使用可能である。
【００２５】
また、従来では、融点４５℃以下のものや、常温で液体の材料を配合すると、平滑面上で滑ってしまうため、濃い描線が得られなかったが、本発明では、炭素数１２〜３０の二塩基酸及びその誘導体の含有効果で、平滑面での上滑りが抑制されるため、融点４５℃以下のものや、常温で液体の材料を含有することでより軟らかく、かつ、アート紙、コート紙、牛乳パック、ＰＥＴ等プラスチック、金属、ガラス、ホワイトボード等の平滑な非吸収面に濃く描画可能な水溶性固形描画材が得られることとなるので、実用強度が得られる範囲で、低融点物、液体物を使用することが可能である。
これらの非水系ワックス、融点が４５℃を下回るＨＬＢ１２以上の界面活性剤、ＨＬＢ価１２未満の界面活性剤、天然または合成油、低融点物、液体物などの含有量は、得られる水溶性固形描画材の溶解性を鑑みると、全ワックス量中５０％未満、更に好ましくは、３０％未満とすることが望ましい。
【００２６】
これらの全ワックスの含有量は、固形描画材全量に対して、１５〜６０％の範囲であることが好ましい。
得られる水溶性固形描画材の溶解性を鑑みると、融点４５〜８５℃で、かつＨＬＢ１２以上の界面活性剤の比率が、全ワックス量の５０％以上であることが望ましく、更に好ましくは、７０％以上である。
【００２７】
本発明において、更に好ましくは、炭素数１２〜３０の二塩基酸及びその誘導体（Ａ）と、水溶性固形描画材に含有される全ワックス量（融点４５〜８５℃かつＨＬＢ価１０以上の界面活性剤、前記範囲外の界面活性剤、および非水系ワックスなどの合計量）（Ｂ）との質量比が、（Ａ）：（Ｂ）が２．５：１００〜１８：１００の範囲であることが望ましい。
この（Ａ）：（Ｂ）が２．５：１００未満では、着色性向上効果が発現せず、一方、１８：１００を超えてもそれ以上着色性は向上せず、書き味が悪くなったり、水溶性が低下する等の弊害があるためである。
【００２８】
本発明に用いる着色材としては、例えば、ジスアゾイエローＡＡＡ、ピラゾロンオレンジ等のアゾ系有機顔料、フタロシアニンブルー、フタロシアニングリーン等のシアニン系有機顔料、キナクリドンレッド等の高級有機顔料、ファナルカラー等染付け顔料、蛍光顔料、カーボンブラック、鉄黒、弁柄、紺青、ルチル、アタナーゼ等の二酸化チタン等の無機顔料、染料を全て用いることができる。
これらの着色材の含有量は、着色性、書き味と、強度とのバランスの点から、水溶性固形描画材全量に対して、４０％以下の範囲であることが好ましい。なお、着色材の含有量は水溶性固形描画材種により変動し、例えば、水溶性色鉛筆の場合は、非常に淡い色から、濃い色まであるので、着色材の量は一概に、上記好ましい量以下に限定できない場合があり、４０％超過であってもよく、本発明の効果を損なわない範囲で適宜調整される。
【００２９】
本発明に用いる体質材としては、例えば、炭酸カルシウム、カオリン、タルク、沈降性硫酸バリウム、マイカ、窒化ホウ素、チタン酸カリウムウィスカー、塩基性硫酸マグネシウムウィスカーのウィスカー類等公知の体質材を全て用いることができる。
この体質材の含有量は、上記樹脂、ワックス類、着色材、炭素数１２〜３０の二塩基酸及びその誘導体から選ばれる少なくとも１種などの残部となる。
【００３０】
その他、本発明において、従来公知の紫外線吸収剤等各種添加剤をこれまで述べてきた強度、平滑な非吸収面への描画、良好な水溶性等の本発明の効果を低下させない範囲で適宜含有することができる。
【００３１】
本発明の水溶性固形描画材は、少なくとも、炭素数１２〜３０の二塩基酸及びその誘導体から選ばれる１種以上と、ワックスとして融点４５〜８５℃であり、かつ、ＨＬＢ１２以上の界面活性剤と、樹脂と、着色材と、体質材とを配合した配合組成物、必要に応じて、水を添加し、加熱撹拌装置により混合、または、ニーダー、ロールミルなどの混練機で混練して、溶融状態とし、これを型に流し込んで冷却又は射出成型あるいは押出成形後、必要に応じて乾燥させ、各形状、各寸法（口径等）の水溶性固形描画材を得ることができる。
本発明で得られる脂溶性固形描画材は、主として、木軸色鉛筆、紙または鉛筆用削り器で切削可能なシートで巻いた色鉛筆またはクレヨン、鉛筆用削り器で切削可能な外層容器に水溶性固形描画材を装填した色鉛筆またはクレヨン、あるいは単純に水溶性固形描画材のみで構成して使用に供されることとなる。
【００３２】
このように構成される本発明の水溶性固形描画材は、少なくとも、炭素数１２〜３０の二塩基酸及びその誘導体から選ばれる１種以上と、ワックスとして融点４５〜８５℃であり、かつ、ＨＬＢ１０以上の界面活性剤と、樹脂と、着色材と、体質材とを含有することにより、好ましくは、炭素数１２〜３０の二塩基酸及びその誘導体を上記式（Ｉ）で示される二塩基酸及びその誘導体、及び／又は炭素数１２〜３０の長鎖二塩基酸ジクリシジルエステルとしたり、また、これらの炭素数１２〜３０の二塩基酸及びその誘導体の融点が７０℃以下のものを使用したり、更に、これらの含有量を、固形描画材全量に対して、１〜１２％の範囲としたり、更にまた、炭素数１２〜３０の二塩基酸及びその誘導体から選ばれる１種以上（Ａ）と、水溶性固形描画材に含有される全ワックス（Ｂ）との質量比（Ａ）：（Ｂ）を、２．５：１００〜１８：１００の範囲とし、また、樹脂を水に完全溶解する水溶性樹脂とし、更に該水溶性樹脂の乾燥時融点または軟化点を１００℃以下とすることにより、十分な強度、滑らかな書き味を有し、画用紙等通常の絵画紙はもちろん、アート紙、コート紙、牛乳パック、ＰＥＴ等プラスチック、金属、ガラス、ホワイトボード等の平滑な非吸収面に対しても格段に濃く描画可能で、かつ、描画後、これら描画した面を水を含ませた筆等でなぞることで、容易に、かつ、均一に描画面が溶解し、水彩絵具のような描画面が得られる水溶性固形描画材が得られることになる。
【００３３】
このように構成される本発明の固形描画材は、上記実施形態に限定されるものではなく、本発明の技術思想の範囲内で、種々変更して実施することができる。
【実施例】
【００３４】
次に、実施例および比較例により、本発明をさらに具体的に説明するが、本発明は下記実施例に何等限定されるものではない。
【００３５】
〔実施例１〜３及び比較例１〜３〕
（実施例１）
モクロウ（融点５２℃）                                              ４％
ポリオキシエチレンセチルエーテル（ＨＬＢ１９．５）                １８％
８，１２−エイコサジエン二酸ジメチル（融点３０℃）                  ３％
カルボキシメチルセルロース・ナトリウム塩                            ５％
タルク                                                            ５０％
パーマネントレッド                                                ２０％
上記配合組成物に同重量の水を加えて、ニーダーで加熱混合、分散させた後に２本ロールで混練し、この混練物をプランジャー型押出機にて押出成形して、直径３．８mmの木軸用非焼成赤色鉛筆芯を得た。
【００３６】
（実施例２）
ポリオキシエチレンステアリルエーテル（ＨＬＢ１８．０）                  ２０％
ポリオキシエチレン硬化ヒマシ油（ＨＬＢ１３．５）                        ２８％
８，１３−ジメチルエイコサン二酸（常温液体）                              ４％
ポリエチレンオキサイド                                                    ５％
タルク                                                                  ２３％
群青                                                                    １０％
フタロシアニンブルー                                                    １０％
上記配合組成物をニーダーで加熱混合、分散させた後に２本ロールで混練した後、この混練物をプランジャー型押出機にて押出成形し、直径４．４mmの青色芯とし、さらに紙を複数回巻いて、直径８．０mmの青色固形描画材を得た。
【００３７】
（実施例３）
モノステアリン酸ＰＥＧ（ＨＬＢ１８．０）                                ４０％
８−エチルオクタデカン二酸（常温ペ−スト状）                              ５％
ポリエチレンオキサイド・ポリプロピレンオキサイド共重合体                １５％
カオリン                                                                １５％
二酸化チタン                                                            １５％
ジスアゾイエローＡＡＡ                                                    ２％
フタロシアニングリーン                                                    ８％
上記配合組成物をニーダーで加熱混合、分散させた後に２本ロールで混練し、この混練物をプランジャー型押出機にて押出成形し、直径６．８mmの緑色芯とし、さらに紙製シールを複数回巻いて、直径８．０mmの緑色固形描画材を得た。
【００３８】
（比較例１）
モクロウ（融点５２℃）                                                    ５％
ポリオキシエチレンセチルエーテル（ＨＬＢ１９．５）                      ２０％
カルボキシメチルセルロース・ナトリウム塩                                  ５％
タルク                                                                  ５０％
パーマネントレッド                                                      ２０％
上記配合組成物に同重量の水を加えて、ニーダーで加熱混合、分散させた後に２本ロールで混練し、この混練物をプランジャー型押出機にて押出成形して、直径３．８mmの木軸用非焼成赤色鉛筆芯を得た。
【００３９】
（比較例２）
ポリオキシエチレンステアリルエーテル（ＨＬＢ１８．０）                  ２４％
カスターワックス（融点８５℃）                                          ２８％
ポリエチレンオキサイド                                                    ５％
タルク                                                                  ２３％
群青                                                                    １０％
フタロシアニンブルー                                                    １０％
上記配合組成物をニーダーで加熱混合、分散させた後に２本ロールで混練した後、この混練物をプランジャー型押出機にて押出成形し、直径４．４mmの青色芯とし、さらに紙を複数回巻いて、直径８．０mmの青色固形描画材を得た。
【００４０】
（比較例３）
パルミチン酸ソルビタン（ＨＬＢ６．７）                                  ４５％
ポリエチレンオキサイド・ポリプロピレンオキサイド共重合体                １５％
カオリン                                                                １５％
二酸化チタン                                                            １５％
ジスアゾイエローＡＡＡ                                                    ２％
フタロシアニングリーン                                                    ８％
上記配合組成物をニーダーで加熱混合、分散させた後に２本ロールで混練し、この混練物をプランジャー型押出機にて押出成形し、直径６．８mmの緑色芯とし、さらに紙製シールを複数回巻いて、直径８．０mmの緑色固形描画材を得た。
【００４１】
上記実施例１〜３、及び、比較例１〜３の固形描画材について、下記評価方法により、強度、コピー紙、牛乳パック、ＰＥＴフィルム、ホワイトボード（ＷＢ）に描画する際の着色性および消去性について、各評価を行った。
これらの結果を下記表１に示す。
【００４２】
（１）強度の評価方法
紙、シール等を巻いていない芯を、２３℃の温度下、支点間６０ｍｍで３点曲げ強度測定し、折損した際の荷重を求めた。単位はメガパスカル（ＭＰａ）。
【００４３】
（２）着色性の評価方法
コピー用紙、牛乳パック、ＰＥＴフィルム、ホワイトボード（ＷＢ）に描画し、その時の着色性をＡ〜Ｅの５段階で評価した。５段階評価中、Ａが最も描線が濃く、Ｅが最も描線が薄い、もしくは描けない。
【００４４】
（３）消去性の評価方法
上記（２）の着色性の評価でＰＥＴフィルム、ホワイトボードに描いた描線をティッシュペーパーで擦り、その時の消去性をＡ〜Ｅの５段階で評価した。５段階評価中、Ａが最も良く消え、Ｅが最も消えが悪い。ただし、上記（２）の着色性の評価で描けない物、あるいは非常に描線が薄いものは、消去性評価をＥとした。
【００４５】
【表１】
2015209507.tif 000002
【００４６】
表１に示したとおり、本発明の実施例１〜３は、いずれも良好な結果であった。
これに対して、比較例１〜３は、アート紙、牛乳パック、ＰＥＴフィルム等平滑面では、滑って濃く描画できなかった。また、溶解性評価も、描線が薄く、溶解後濃度が薄いため、その分、Ｄ、Ｅと低評価になった。
【産業上の利用可能性】
【００４７】
通常の上質紙、画用紙、コピー用紙等の紙類はもちろん、アート紙、コート紙、牛乳パック、ＰＥＴ等プラスチック、金属、ガラス、ホワイトボード等の平滑な非吸収面にも濃く描画することが可能で、かつ、描画後、これら描画した面を水を含ませた筆等でなぞることで、容易に、かつ、均一に描画面が溶解し、水彩絵具のような描画面が得られ、かつ、十分な強度、滑らかな書き味を有する水溶性固形描画材が得られる。